"下記式Iで表わされるアダマンタン誘導体及びエポキシ樹脂を含むことを特徴とする樹脂組成物。式中、Adは式Iで表される置換されてもよいアダマンチル基、R1、R2及びR3は、それぞれ独立に水素原子、ハロゲン原子、水酸基、置換されてもよい炭素数1~10のアルキル基、置換されてもよい炭素数1~10のアルコキシ基、カルボキシ基又は置換されてもよい炭素数2~11アルコキシカルボニル基、aは1~5の整数、bは0~4の整数、cは1~5の整数、abc≦6、dは1~5の整数、eは0~4の整数、de≦5、fは0~15の整数であり、c×d≧2である。a~fが2以上の場合、複数の基はそれぞれ同一でも異なってもよい。前記アダマンタン誘導体が下記式IIで表されることを特徴とする請求項1に記載の樹脂組成物。Ad、R1,R2及びb,d,eは、式Iと同じである。請求項1又は2に記載の樹脂組成物から得られる硬化物。請求項1又は2に記載の樹脂組成物又は請求項3に記載の硬化物を用いてなることを特徴とする液晶シール剤。請求項1又は2に記載の樹脂組成物又は請求項3に記載の硬化物を用いてなることを特徴とする光半導体用封止剤及び電子回路用封止剤。請求項1又は2に記載の樹脂組成物又は請求項3に記載の硬化物を用いてなることを特徴とするプリント回路基板形成用レジスト材料及びソルダーレジスト。請求項1又は2に記載の樹脂組成物又は請求項3に記載の硬化物を用いてなることを特徴とする光学記録材料。請求項1又は2に記載の樹脂組成物又は請求項3に記載の硬化物を用いてなることを特徴とするディスプレイ保護膜。請求項1又は2に記載の樹脂組成物又は請求項3に記載の硬化物を用いてなることを特徴とするプリント配線板プリプレグ。本発明の目的は、耐熱性、機械特性、電気特性、物理特性に優れる硬化物となり得るアダマンタン誘導体を含む樹脂組成物を提供することである。本発明によれば、以下の樹脂組成物等が提供される。1.下記式Iで表わされるアダマンタン誘導体及びエポキシ樹脂を含むことを特徴とする樹脂組成物。式中、Adは式Iで表される置換されてもよいアダマンチル基、R1、R2及びR3は、それぞれ独立に水素原子、ハロゲン原子、水酸基、置換されてもよい炭素数1~10のアルキル基、置換されてもよい炭素数1~10のアルコキシ基、カルボキシ基又は置換されてもよい炭素数2~11アルコキシカルボニル基、aは1~5の整数、bは0~4の整数、cは1~5の整数、abc≦6、dは1~5の整数、eは0~4の整数、de≦5、fは0~15の整数であり、c×d≧2である。a~fが2以上の場合、複数の基はそれぞれ同一でも異なってもよい。2.前記アダマンタン誘導体が下記式IIで表されることを特徴とする1に記載の樹脂組成物。Ad、R1,R2及びb,d,eは、式Iと同じである。3.1又は2に記載の組成物から得られる硬化物。4.1又は2に記載の樹脂組成物又は3に記載の硬化物を用いてなることを特徴とする液晶シール剤。5.1又は2に記載の樹脂組成物又は3に記載の硬化物を用いてなることを特徴とする光半導体用封止剤及び電子回路用封止剤。6.1又は2に記載の樹脂組成物又は3に記載の硬化物を用いてなることを特徴とするプリント回路基板形成用レジスト材料及びソルダーレジスト。7.1又は2に記載の樹脂組成物又は3に記載の硬化物を用いてなることを特徴とする光学記録材料。8.1又は2に記載の樹脂組成物又は3に記載の硬化物を用いてなることを特徴とするディスプレイ保護膜。9.1又は2に記載の樹脂組成物又は3に記載の硬化物を用いてなることを特徴とするプリント配線板プリプレグ。本発明によれば、耐熱性、機械特性、電気特性、物理特性に優れる硬化物となり得るアダマンタン誘導体を含む組成物が提供できる。本発明の樹脂組成物は、下記式Iで表わされるアダマンタン誘導体及びエポキシ樹脂を含む。式中、Adは式Iで表される置換されてもよいアダマンチル基、R1、R2及びR3は、それぞれ独立に水素原子、ハロゲン原子、水酸基、置換されてもよい炭素数1~10のアルキル基、置換されてもよい炭素数1~10のアルコキシ基、カルボキシ基又は置換されてもよい炭素数2~11アルコキシカルボニル基を示す。aは1~5の整数、bは0~4の整数、cは1~5の整数、abc≦6、dは1~5の整数、eは0~4の整数、de≦5、fは0~15の整数であり、c×d≧2である。a~fが2以上の場合、複数の基はそれぞれ同一でも異なってもよい。R1は好ましくは水素原子、置換されてもよい炭素数1~10のアルコキシ基であり、より好ましくは水素原子である。R2は好ましくは水素原子、置換されてもよい炭素数1~10のアルコキシ基であり、より好ましくは水素原子である。R3は好ましくは水素原子、置換されてもよい炭素数1~10のアルコキシ基であり、より好ましくは水素原子である。aは好ましくは1~3、より好ましくは2である。bは好ましくは0~1、より好ましくは0である。cは好ましくは2又は3、より好ましくは2である。dは好ましくは1~2、より好ましくは1である。eは好ましくは0~2、より好ましくは0である。fは好ましくは0~3、より好ましくは0である。式Iで表わされるアダマンタン誘導体としては、例えば2-アダマンチル2,4-ジアミノフェニルオキシベンゼン、4-アダマンチル2,4-ジアミノフェニルオキシベンゼン、2,6-ビスアダマンチル2,4-ジアミノフェニルオキシベンゼン、2,4-ビスアダマンチル2,4-ジアミノフェニルオキシベンゼン、2-アダマンチル-1,4-ビス2-アミノフェニルオキシベンゼン、2-アダマンチル-1,4-ビス3-アミノフェニルオキシベンゼン、2-アダマンチル-1,4-ビス4-アミノフェニルオキシベンゼン、2-アダマンチル-1,4-ビス3-メチル-4-アミノフェニルオキシベンゼン、2-アダマンチル-1,4-ビス5-メチル-2-アミノフェニルオキシベンゼン、2-アダマンチル-1,4-ビス6-メチル-3-アミノフェニルオキシベンゼン、2-アダマンチル-1,4-ビス2-メチル-3-アミノフェニルオキシベンゼン、2-アダマンチル-1,4-ビス4-メチル-3-アミノフェニルオキシベンゼン、2-アダマンチル-1,4-ビス4-アセチル-2-アミノフェニルオキシベンゼン、2-アダマンチル-1,4-ビス5-フルオロ-2-アミノフェニルオキシベンゼン、2-アダマンチル-1,4-ビス3-フルオロ-4-アミノフェニルオキシベンゼン、2-アダマンチル-1,4-ビス4-フルオロ-2-アミノフェニルオキシベンゼン、2-アダマンチル-1,4-ビス2-フルオロ-5-アミノフェニルオキシベンゼン、2-アダマンチル-1,4-ビス2-フルオロ-4-アミノフェニルオキシベンゼン、2-アダマンチル-1,4-ビス4-フルオロ-3-アミノフェニルオキシベンゼン、2-アダマンチル-1,4-ビス5-クロロ-2-アミノフェニルオキシベンゼン、2-アダマンチル-1,4-ビス3-クロロ-4-アミノフェニルオキシベンゼン、2-アダマンチル-1,4-ビス4-クロロ-2-アミノフェニルオキシベンゼン、2-アダマンチル-1,4-ビス2-クロロ-5-アミノフェニルオキシベンゼン、2-アダマンチル-1,4-ビス2-クロロ-4-アミノフェニルオキシベンゼン、2-アダマンチル-1,4-ビス4-クロロ-3-アミノフェニルオキシベンゼン、2-アダマンチル-1,4-ビス4-ブロモ-3-アミノフェニルオキシベンゼン、2-アダマンチル-1,4-ビス4-ブロモ-2-アミノフェニルオキシベンゼン、2-アダマンチル-1,4-ビス2-ヒドロキシ-3-アミノフェニルオキシベンゼン、2-アダマンチル-1,4-ビス3-ヒドロキシ-4-アミノフェニルオキシベンゼン、2-アダマンチル-1,4-ビス4-ヒドロキシ-3-アミノフェニルオキシベンゼン、2-アダマンチル-1,4-ビス2-シアノ-4-アミノフェニルオキシベンゼン、2-アダマンチル-1,4-ビス4-シアノ-2-アミノフェニルオキシベンゼン、2-アダマンチル-1,4-ビス2,4-ジアミノフェニルオキシベンゼン、2-アダマンチル-1,5-ビス2-アミノフェニルオキシベンゼン、2-アダマンチル-1,5-ビス3-アミノフェニルオキシベンゼン、2-アダマンチル-1,5-ビス4-アミノフェニルオキシベンゼン、2-アダマンチル-1,5-ビス3-メチル-4-アミノフェニルオキシベンゼン、2-アダマンチル-1,5-ビス5-メチル-2-アミノフェニルオキシベンゼン、2-アダマンチル-1,5-ビス6-メチル-3-アミノフェニルオキシベンゼン、2-アダマンチル-1,5-ビス2-メチル-3-アミノフェニルオキシベンゼン、2-アダマンチル-1,5-ビス4-メチル-3-アミノフェニルオキシベンゼン、2-アダマンチル-1,5-ビス4-アセチル-2-アミノフェニルオキシベンゼン、2-アダマンチル-1,5-ビス5-フルオロ-2-アミノフェニルオキシベンゼン、2-アダマンチル-1,5-ビス3-フルオロ-4-アミノフェニルオキシベンゼン、2-アダマンチル-1,5-ビス4-フルオロ-2-アミノフェニルオキシベンゼン、2-アダマンチル-1,5-ビス2-フルオロ-5-アミノフェニルオキシベンゼン、2-アダマンチル-1,5-ビス2-フルオロ-4-アミノフェニルオキシベンゼン、2-アダマンチル-1,5-ビス4-フルオロ-3-アミノフェニルオキシベンゼン、2-アダマンチル-1,5-ビス5-クロロ-2-アミノフェニルオキシベンゼン、2-アダマンチル-1,5-ビス3-クロロ-4-アミノフェニルオキシベンゼン、2-アダマンチル-1,5-ビス4-クロロ-2-アミノフェニルオキシベンゼン、2-アダマンチル-1,5-ビス2-クロロ-5-アミノフェニルオキシベンゼン、2-アダマンチル-1,5-ビス2-クロロ-4-アミノフェニルオキシベンゼン、2-アダマンチル-1,5-ビス4-クロロ-3-アミノフェニルオキシベンゼン、2-アダマンチル-1,5-ビス4-ブロモ-3-アミノフェニルオキシベンゼン、2-アダマンチル-1,5-ビス4-ブロモ-2-アミノフェニルオキシベンゼン、2-アダマンチル-1,5-ビス2-ヒドロキシ-3-アミノフェニルオキシベンゼン、2-アダマンチル-1,5-ビス3-ヒドロキシ-4-アミノフェニルオキシベンゼン、2-アダマンチル-1,5-ビス4-ヒドロキシ-3-アミノフェニルオキシベンゼン、2-アダマンチル-1,5-ビス2-シアノ-4-アミノフェニルオキシベンゼン、2-アダマンチル-1,5-ビス4-シアノ-2-アミノフェニルオキシベンゼン、2-アダマンチル-1,5-ビス2,4-ジアミノフェニルオキシベンゼン、3-アダマンチル-1,2-ビス2-アミノフェニルオキシベンゼン、3-アダマンチル-1,2-ビス3-アミノフェニルオキシベンゼン、3-アダマンチル-1,2-ビス4-アミノフェニルオキシベンゼン、3-アダマンチル-1,2-ビス3-メチル-4-アミノフェニルオキシベンゼン、3-アダマンチル-1,2-ビス5-メチル-2-アミノフェニルオキシベンゼン、3-アダマンチル-1,2-ビス6-メチル-3-アミノフェニルオキシベンゼン、3-アダマンチル-1,2-ビス2-メチル-3-アミノフェニルオキシベンゼン、3-アダマンチル-1,2-ビス4-メチル-3-アミノフェニルオキシベンゼン、3-アダマンチル-1,2-ビス4-アセチル-2-アミノフェニルオキシベンゼン、3-アダマンチル-1,2-ビス5-フルオロ-2-アミノフェニルオキシベンゼン、3-アダマンチル-1,2-ビス3-フルオロ-4-アミノフェニルオキシベンゼン、3-アダマンチル-1,2-ビス4-フルオロ-2-アミノフェニルオキシベンゼン、3-アダマンチル-1,2-ビス2-フルオロ-5-アミノフェニルオキシベンゼン、3-アダマンチル-1,2-ビス2-フルオロ-4-アミノフェニルオキシベンゼン、3-アダマンチル-1,2-ビス4-フルオロ-3-アミノフェニルオキシベンゼン、3-アダマンチル-1,2-ビス5-クロロ-2-アミノフェニルオキシベンゼン、3-アダマンチル-1,2-ビス3-クロロ-4-アミノフェニルオキシベンゼン、3-アダマンチル-1,2-ビス4-クロロ-2-アミノフェニルオキシベンゼン、3-アダマンチル-1,2-ビス2-クロロ-5-アミノフェニルオキシベンゼン、3-アダマンチル-1,2-ビス2-クロロ-4-アミノフェニルオキシベンゼン、3-アダマンチル-1,2-ビス4-クロロ-3-アミノフェニルオキシベンゼン、3-アダマンチル-1,2-ビス4-ブロモ-3-アミノフェニルオキシベンゼン、3-アダマンチル-1,2-ビス4-ブロモ-2-アミノフェニルオキシベンゼン、3-アダマンチル-1,2-ビス2-ヒドロキシ-3-アミノフェニルオキシベンゼン、3-アダマンチル-1,2-ビス3-ヒドロキシ-4-アミノフェニルオキシベンゼン、3-アダマンチル-1,2-ビス4-ヒドロキシ-3-アミノフェニルオキシベンゼン、3-アダマンチル-1,2-ビス2-シアノ-4-アミノフェニルオキシベンゼン、3-アダマンチル-1,2-ビス4-シアノ-2-アミノフェニルオキシベンゼン、3-アダマンチル-1,2-ビス2,4-ジアミノフェニルオキシベンゼン、2-アダマンチル-1,3,5-トリス2-アミノフェニルオキシベンゼン、2-アダマンチル-1,3,5-トリス3-アミノフェニルオキシベンゼン、2-アダマンチル-1,3,5-トリス4-アミノフェニルオキシベンゼン、2-アダマンチル-1,3,5-トリス3-メチル-4-アミノフェニルオキシベンゼン、2-アダマンチル-1,3,5-トリス5-メチル-2-アミノフェニルオキシベンゼン、2-アダマンチル-1,3,5-トリス6-メチル-3-アミノフェニルオキシベンゼン、2-アダマンチル-1,3,5-トリス2-メチル-3-アミノフェニルオキシベンゼン、2-アダマンチル-1,3,5-トリス4-メチル-3-アミノフェニルオキシベンゼン、2-アダマンチル-1,3,5-トリス4-アセチル-2-アミノフェニルオキシベンゼン、2-アダマンチル-1,3,5-トリス5-フルオロ-2-アミノフェニルオキシベンゼン、2-アダマンチル-1,3,5-トリス3-フルオロ-4-アミノフェニルオキシベンゼン、2-アダマンチル-1,3,5-トリス4-フルオロ-2-アミノフェニルオキシベンゼン、2-アダマンチル-1,3,5-トリス2-フルオロ-5-アミノフェニルオキシベンゼン、2-アダマンチル-1,3,5-トリス2-フルオロ-4-アミノフェニルオキシベンゼン、2-アダマンチル-1,3,5-トリス4-フルオロ-3-アミノフェニルオキシベンゼン、2-アダマンチル-1,3,5-トリス5-クロロ-2-アミノフェニルオキシベンゼン、2-アダマンチル-1,3,5-トリス3-クロロ-4-アミノフェニルオキシベンゼン、2-アダマンチル-1,3,5-トリス4-クロロ-2-アミノフェニルオキシベンゼン、2-アダマンチル-1,3,5-トリス2-クロロ-5-アミノフェニルオキシベンゼン、2-アダマンチル-1,3,5-トリス2-クロロ-4-アミノフェニルオキシベンゼン、2-アダマンチル-1,3,5-トリス4-クロロ-3-アミノフェニルオキシベンゼン、2-アダマンチル-1,3,5-トリス4-ブロモ-3-アミノフェニルオキシベンゼン、2-アダマンチル-1,3,5-トリス4-ブロモ-2-アミノフェニルオキシベンゼン、2-アダマンチル-1,3,5-トリス2-ヒドロキシ-3-アミノフェニルオキシベンゼン、2-アダマンチル-1,3,5-トリス3-ヒドロキシ-4-アミノフェニルオキシベンゼン、2-アダマンチル-1,3,5-トリス4-ヒドロキシ-3-アミノフェニルオキシベンゼン、2-アダマンチル-1,3,5-トリス2-シアノ-4-アミノフェニルオキシベンゼン、2-アダマンチル-1,3,5-トリス4-シアノ-2-アミノフェニルオキシベンゼン、2-アダマンチル-1,3,5-トリス2,4-ジアミノフェニルオキシベンゼン、2-アダマンチル-1,4,5-トリス2-アミノフェニルオキシベンゼン、2-アダマンチル-1,4,5-トリス3-アミノフェニルオキシベンゼン、2-アダマンチル-1,4,5-トリス4-アミノフェニルオキシベンゼン、2-アダマンチル-1,4,5-トリス3-メチル-4-アミノフェニルオキシベンゼン、2-アダマンチル-1,4,5-トリス5-メチル-2-アミノフェニルオキシベンゼン、2-アダマンチル-1,4,5-トリス6-メチル-3-アミノフェニルオキシベンゼン、2-アダマンチル-1,4,5-トリス2-メチル-3-アミノフェニルオキシベンゼン、2-アダマンチル-1,4,5-トリス4-メチル-3-アミノフェニルオキシベンゼン、2-アダマンチル-1,4,5-トリス4-アセチル-2-アミノフェニルオキシベンゼン、2-アダマンチル-1,4,5-トリス5-フルオロ-2-アミノフェニルオキシベンゼン、2-アダマンチル-1,4,5-トリス3-フルオロ-4-アミノフェニルオキシベンゼン、2-アダマンチル-1,4,5-トリス4-フルオロ-2-アミノフェニルオキシベンゼン、2-アダマンチル-1,4,5-トリス2-フルオロ-5-アミノフェニルオキシベンゼン、2-アダマンチル-1,4,5-トリス2-フルオロ-4-アミノフェニルオキシベンゼン、2-アダマンチル-1,4,5-トリス4-フルオロ-3-アミノフェニルオキシベンゼン、2-アダマンチル-1,4,5-トリス5-クロロ-2-アミノフェニルオキシベンゼン、2-アダマンチル-1,4,5-トリス3-クロロ-4-アミノフェニルオキシベンゼン、2-アダマンチル-1,4,5-トリス4-クロロ-2-アミノフェニルオキシベンゼン、2-アダマンチル-1,4,5-トリス2-クロロ-5-アミノフェニルオキシベンゼン、2-アダマンチル-1,4,5-トリス2-クロロ-4-アミノフェニルオキシベンゼン、2-アダマンチル-1,4,5-トリス4-クロロ-3-アミノフェニルオキシベンゼン、2-アダマンチル-1,4,5-トリス4-ブロモ-3-アミノフェニルオキシベンゼン、2-アダマンチル-1,4,5-トリス4-ブロモ-2-アミノフェニルオキシベンゼン、2-アダマンチル-1,4,5-トリス2-ヒドロキシ-3-アミノフェニルオキシベンゼン、2-アダマンチル-1,4,5-トリス3-ヒドロキシ-4-アミノフェニルオキシベンゼン、2-アダマンチル-1,4,5-トリス4-ヒドロキシ-3-アミノフェニルオキシベンゼン、2-アダマンチル-1,4,5-トリス2-シアノ-4-アミノフェニルオキシベンゼン、2-アダマンチル-1,4,5-トリス4-シアノ-2-アミノフェニルオキシベンゼン、2-アダマンチル-1,4,5-トリス2,4-ジアミノフェニルオキシベンゼン、4-アダマンチル-1,2,3-トリス2-アミノフェニルオキシベンゼン、4-アダマンチル-1,2,3-トリス3-アミノフェニルオキシベンゼン、4-アダマンチル-1,2,3-トリス4-アミノフェニルオキシベンゼン、4-アダマンチル-1,2,3-トリス3-メチル-4-アミノフェニルオキシベンゼン、4-アダマンチル-1,2,3-トリス5-メチル-2-アミノフェニルオキシベンゼン、4-アダマンチル-1,2,3-トリス6-メチル-3-アミノフェニルオキシベンゼン、4-アダマンチル-1,2,3-トリス2-メチル-3-アミノフェニルオキシベンゼン、4-アダマンチル-1,2,3-トリス4-メチル-3-アミノフェニルオキシベンゼン、4-アダマンチル-1,2,3-トリス4-アセチル-2-アミノフェニルオキシベンゼン、4-アダマンチル-1,2,3-トリス5-フルオロ-2-アミノフェニルオキシベンゼン、4-アダマンチル-1,2,3-トリス3-フルオロ-4-アミノフェニルオキシベンゼン、4-アダマンチル-1,2,3-トリス4-フルオロ-2-アミノフェニルオキシベンゼン、4-アダマンチル-1,2,3-トリス2-フルオロ-5-アミノフェニルオキシベンゼン、4-アダマンチル-1,2,3-トリス2-フルオロ-4-アミノフェニルオキシベンゼン、4-アダマンチル-1,2,3-トリス4-フルオロ-3-アミノフェニルオキシベンゼン、4-アダマンチル-1,2,3-トリス5-クロロ-2-アミノフェニルオキシベンゼン、4-アダマンチル-1,2,3-トリス3-クロロ-4-アミノフェニルオキシベンゼン、4-アダマンチル-1,2,3-トリス4-クロロ-2-アミノフェニルオキシベンゼン、4-アダマンチル-1,2,3-トリス2-クロロ-5-アミノフェニルオキシベンゼン、4-アダマンチル-1,2,3-トリス2-クロロ-4-アミノフェニルオキシベンゼン、4-アダマンチル-1,2,3-トリス4-クロロ-3-アミノフェニルオキシベンゼン、4-アダマンチル-1,2,3-トリス4-ブロモ-3-アミノフェニルオキシベンゼン、4-アダマンチル-1,2,3-トリス4-ブロモ-2-アミノフェニルオキシベンゼン、4-アダマンチル-1,2,3-トリス2-ヒドロキシ-3-アミノフェニルオキシベンゼン、4-アダマンチル-1,2,3-トリス3-ヒドロキシ-4-アミノフェニルオキシベンゼン、4-アダマンチル-1,2,3-トリス4-ヒドロキシ-3-アミノフェニルオキシベンゼン、4-アダマンチル-1,2,3-トリス2-シアノ-4-アミノフェニルオキシベンゼン、4-アダマンチル-1,2,3-トリス4-シアノ-2-アミノフェニルオキシベンゼン、4-アダマンチル-1,2,3-トリス2,4-ジアミノフェニルオキシベンゼン、2,5-ビスアダマンチル-1,4-ビス2-アミノフェニルオキシベンゼン、2,5-ビスアダマンチル-1,4-ビス3-アミノフェニルオキシベンゼン、2,5-ビスアダマンチル-1,4-ビス4-アミノフェニルオキシベンゼン、2,5-ビスアダマンチル-1,4-ビス3-メチル-4-アミノフェニルオキシベンゼン、2,5-ビスアダマンチル-1,4-ビス5-メチル-2-アミノフェニルオキシベンゼン、2,5-ビスアダマンチル-1,4-ビス6-メチル-3-アミノフェニルオキシベンゼン、2,5-ビスアダマンチル-1,4-ビス2-メチル-3-アミノフェニルオキシベンゼン、2,5-ビスアダマンチル-1,4-ビス4-メチル-3-アミノフェニルオキシベンゼン、2,5-ビスアダマンチル-1,4-ビス4-アセチル-2-アミノフェニルオキシベンゼン、2,5-ビスアダマンチル-1,4-ビス5-フルオロ-2-アミノフェニルオキシベンゼン、2,5-ビスアダマンチル-1,4-ビス3-フルオロ-4-アミノフェニルオキシベンゼン、2,5-ビスアダマンチル-1,4-ビス4-フルオロ-2-アミノフェニルオキシベンゼン、2,5-ビスアダマンチル-1,4-ビス2-フルオロ-5-アミノフェニルオキシベンゼン、2,5-ビスアダマンチル-1,4-ビス2-フルオロ-4-アミノフェニルオキシベンゼン、2,5-ビスアダマンチル-1,4-ビス4-フルオロ-3-アミノフェニルオキシベンゼン、2,5-ビスアダマンチル-1,4-ビス5-クロロ-2-アミノフェニルオキシベンゼン、2,5-ビスアダマンチル-1,4-ビス3-クロロ-4-アミノフェニルオキシベンゼン、2,5-ビスアダマンチル-1,4-ビス4-クロロ-2-アミノフェニルオキシベンゼン、2,5-ビスアダマンチル-1,4-ビス2-クロロ-5-アミノフェニルオキシベンゼン、2,5-ビスアダマンチル-1,4-ビス2-クロロ-4-アミノフェニルオキシベンゼン、2,5-ビスアダマンチル-1,4-ビス4-クロロ-3-アミノフェニルオキシベンゼン、2,5-ビスアダマンチル-1,4-ビス4-ブロモ-3-アミノフェニルオキシベンゼン、2,5-ビスアダマンチル-1,4-ビス4-ブロモ-2-アミノフェニルオキシベンゼン、2,5-ビスアダマンチル-1,4-ビス2-ヒドロキシ-3-アミノフェニルオキシベンゼン、2,5-ビスアダマンチル-1,4-ビス3-ヒドロキシ-4-アミノフェニルオキシベンゼン、2,5-ビスアダマンチル-1,4-ビス4-ヒドロキシ-3-アミノフェニルオキシベンゼン、2,5-ビスアダマンチル-1,4-ビス2-シアノ-4-アミノフェニルオキシベンゼン、2,5-ビスアダマンチル-1,4-ビス4-シアノ-2-アミノフェニルオキシベンゼン、2,5-ビスアダマンチル-1,4-ビス2,4-ジアミノフェニルオキシベンゼン、2,4-ビスアダマンチル-1,5-ビス2-アミノフェニルオキシベンゼン、2,4-ビスアダマンチル-1,5-ビス3-アミノフェニルオキシベンゼン、2,4-ビスアダマンチル-1,5-ビス4-アミノフェニルオキシベンゼン、2,4-ビスアダマンチル-1,5-ビス3-メチル-4-アミノフェニルオキシベンゼン、2,4-ビスアダマンチル-1,5-ビス5-メチル-2-アミノフェニルオキシベンゼン、2,4-ビスアダマンチル-1,5-ビス6-メチル-3-アミノフェニルオキシベンゼン、2,4-ビスアダマンチル-1,5-ビス2-メチル-3-アミノフェニルオキシベンゼン、2,4-ビスアダマンチル-1,5-ビス4-メチル-3-アミノフェニルオキシベンゼン、2,4-ビスアダマンチル-1,5-ビス4-アセチル-2-アミノフェニルオキシベンゼン、2,4-ビスアダマンチル-1,5-ビス5-フルオロ-2-アミノフェニルオキシベンゼン、2,4-ビスアダマンチル-1,5-ビス3-フルオロ-4-アミノフェニルオキシベンゼン、2,4-ビスアダマンチル-1,5-ビス4-フルオロ-2-アミノフェニルオキシベンゼン、2,4-ビスアダマンチル-1,5-ビス2-フルオロ-5-アミノフェニルオキシベンゼン、2,4-ビスアダマンチル-1,5-ビス2-フルオロ-4-アミノフェニルオキシベンゼン、2,4-ビスアダマンチル-1,5-ビス4-フルオロ-3-アミノフェニルオキシベンゼン、2,4-ビスアダマンチル-1,5-ビス5-クロロ-2-アミノフェニルオキシベンゼン、2,4-ビスアダマンチル-1,5-ビス3-クロロ-4-アミノフェニルオキシベンゼン、2,4-ビスアダマンチル-1,5-ビス4-クロロ-2-アミノフェニルオキシベンゼン、2,4-ビスアダマンチル-1,5-ビス2-クロロ-5-アミノフェニルオキシベンゼン、2,4-ビスアダマンチル-1,5-ビス2-クロロ-4-アミノフェニルオキシベンゼン、2,4-ビスアダマンチル-1,5-ビス4-クロロ-3-アミノフェニルオキシベンゼン、2,4-ビスアダマンチル-1,5-ビス4-ブロモ-3-アミノフェニルオキシベンゼン、2,4-ビスアダマンチル-1,5-ビス4-ブロモ-2-アミノフェニルオキシベンゼン、2,4-ビスアダマンチル-1,5-ビス2-ヒドロキシ-3-アミノフェニルオキシベンゼン、2,4-ビスアダマンチル-1,5-ビス3-ヒドロキシ-4-アミノフェニルオキシベンゼン、2,4-ビスアダマンチル-1,5-ビス4-ヒドロキシ-3-アミノフェニルオキシベンゼン、2,4-ビスアダマンチル-1,5-ビス2-シアノ-4-アミノフェニルオキシベンゼン、2,4-ビスアダマンチル-1,5-ビス4-シアノ-2-アミノフェニルオキシベンゼン、2,4-ビスアダマンチル-1,5-ビス2,4-ジアミノフェニルオキシベンゼン、1,4-ビスアダマンチル-2,3-ビス2-アミノフェニルオキシベンゼン、1,4-ビスアダマンチル-2,3-ビス3-アミノフェニルオキシベンゼン、1,4-ビスアダマンチル-2,3-ビス4-アミノフェニルオキシベンゼン、1,4-ビスアダマンチル-2,3-ビス3-メチル-4-アミノフェニルオキシベンゼン、1,4-ビスアダマンチル-2,3-ビス5-メチル-2-アミノフェニルオキシベンゼン、1,4-ビスアダマンチル-2,3-ビス6-メチル-3-アミノフェニルオキシベンゼン、1,4-ビスアダマンチル-2,3-ビス2-メチル-3-アミノフェニルオキシベンゼン、1,4-ビスアダマンチル-2,3-ビス4-メチル-3-アミノフェニルオキシベンゼン、1,4-ビスアダマンチル-2,3-ビス4-アセチル-2-アミノフェニルオキシベンゼン、1,4-ビスアダマンチル-2,3-ビス5-フルオロ-2-アミノフェニルオキシベンゼン、1,4-ビスアダマンチル-2,3-ビス3-フルオロ-4-アミノフェニルオキシベンゼン、1,4-ビスアダマンチル-2,3-ビス4-フルオロ-2-アミノフェニルオキシベンゼン、1,4-ビスアダマンチル-2,3-ビス2-フルオロ-5-アミノフェニルオキシベンゼン、1,4-ビスアダマンチル-2,3-ビス2-フルオロ-4-アミノフェニルオキシベンゼン、1,4-ビスアダマンチル-2,3-ビス4-フルオロ-3-アミノフェニルオキシベンゼン、1,4-ビスアダマンチル-2,3-ビス5-クロロ-2-アミノフェニルオキシベンゼン、1,4-ビスアダマンチル-2,3-ビス3-クロロ-4-アミノフェニルオキシベンゼン、1,4-ビスアダマンチル-2,3-ビス4-クロロ-2-アミノフェニルオキシベンゼン、1,4-ビスアダマンチル-2,3-ビス2-クロロ-5-アミノフェニルオキシベンゼン、1,4-ビスアダマンチル-2,3-ビス2-クロロ-4-アミノフェニルオキシベンゼン、1,4-ビスアダマンチル-2,3-ビス4-クロロ-3-アミノフェニルオキシベンゼン、1,4-ビスアダマンチル-2,3-ビス4-ブロモ-3-アミノフェニルオキシベンゼン、1,4-ビスアダマンチル-2,3-ビス4-ブロモ-2-アミノフェニルオキシベンゼン、1,4-ビスアダマンチル-2,3-ビス2-ヒドロキシ-3-アミノフェニルオキシベンゼン、1,4-ビスアダマンチル-2,3-ビス3-ヒドロキシ-4-アミノフェニルオキシベンゼン、1,4-ビスアダマンチル-2,3-ビス4-ヒドロキシ-3-アミノフェニルオキシベンゼン、1,4-ビスアダマンチル-2,3-ビス2-シアノ-4-アミノフェニルオキシベンゼン、1,4-ビスアダマンチル-2,3-ビス4-シアノ-2-アミノフェニルオキシベンゼン、1,4-ビスアダマンチル-2,3-ビス2,4-ジアミノフェニルオキシベンゼン、2,4-ビスアダマンチル-1,3,5-トリス2-アミノフェニルオキシベンゼン、2,4-ビスアダマンチル-1,3,5-トリス3-アミノフェニルオキシベンゼン、2,4-ビスアダマンチル-1,3,5-トリス4-アミノフェニルオキシベンゼン、2,4-ビスアダマンチル-1,3,5-トリス3-メチル-4-アミノフェニルオキシベンゼン、2,4-ビスアダマンチル-1,3,5-トリス5-メチル-2-アミノフェニルオキシベンゼン、2,4-ビスアダマンチル-1,3,5-トリス6-メチル-3-アミノフェニルオキシベンゼン、2,4-ビスアダマンチル-1,3,5-トリス2-メチル-3-アミノフェニルオキシベンゼン、2,4-ビスアダマンチル-1,3,5-トリス4-メチル-3-アミノフェニルオキシベンゼン、2,4-ビスアダマンチル-1,3,5-トリス4-アセチル-2-アミノフェニルオキシベンゼン、2,4-ビスアダマンチル-1,3,5-トリス5-フルオロ-2-アミノフェニルオキシベンゼン、2,4-ビスアダマンチル-1,3,5-トリス3-フルオロ-4-アミノフェニルオキシベンゼン、2,4-ビスアダマンチル-1,3,5-トリス4-フルオロ-2-アミノフェニルオキシベンゼン、2,4-ビスアダマンチル-1,3,5-トリス2-フルオロ-5-アミノフェニルオキシベンゼン、2,4-ビスアダマンチル-1,3,5-トリス2-フルオロ-4-アミノフェニルオキシベンゼン、2,4-ビスアダマンチル-1,3,5-トリス4-フルオロ-3-アミノフェニルオキシベンゼン、2,4-ビスアダマンチル-1,3,5-トリス5-クロロ-2-アミノフェニルオキシベンゼン、2,4-ビスアダマンチル-1,3,5-トリス3-クロロ-4-アミノフェニルオキシベンゼン、2,4-ビスアダマンチル-1,3,5-トリス4-クロロ-2-アミノフェニルオキシベンゼン、2,4-ビスアダマンチル-1,3,5-トリス2-クロロ-5-アミノフェニルオキシベンゼン、2,4-ビスアダマンチル-1,3,5-トリス2-クロロ-4-アミノフェニルオキシベンゼン、2,4-ビスアダマンチル-1,3,5-トリス4-クロロ-3-アミノフェニルオキシベンゼン、2,4-ビスアダマンチル-1,3,5-トリス4-ブロモ-3-アミノフェニルオキシベンゼン、2,4-ビスアダマンチル-1,3,5-トリス4-ブロモ-2-アミノフェニルオキシベンゼン、2,4-ビスアダマンチル-1,3,5-トリス2-ヒドロキシ-3-アミノフェニルオキシベンゼン、2,4-ビスアダマンチル-1,3,5-トリス3-ヒドロキシ-4-アミノフェニルオキシベンゼン、2,4-ビスアダマンチル-1,3,5-トリス4-ヒドロキシ-3-アミノフェニルオキシベンゼン、2,4-ビスアダマンチル-1,3,5-トリス2-シアノ-4-アミノフェニルオキシベンゼン、2,4-ビスアダマンチル-1,3,5-トリス4-シアノ-2-アミノフェニルオキシベンゼン、2,4-ビスアダマンチル-1,3,5-トリス2,4-ジアミノフェニルオキシベンゼン、1,3-ビスアダマンチル-2,4,5-トリス2-アミノフェニルオキシベンゼン、1,3-ビスアダマンチル-2,4,5-トリス3-アミノフェニルオキシベンゼン、1,3-ビスアダマンチル-2,4,5-トリス4-アミノフェニルオキシベンゼン、1,3-ビスアダマンチル-2,4,5-トリス3-メチル-4-アミノフェニルオキシベンゼン、1,3-ビスアダマンチル-2,4,5-トリス5-メチル-2-アミノフェニルオキシベンゼン、1,3-ビスアダマンチル-2,4,5-トリス6-メチル-3-アミノフェニルオキシベンゼン、1,3-ビスアダマンチル-2,4,5-トリス2-メチル-3-アミノフェニルオキシベンゼン、1,3-ビスアダマンチル-2,4,5-トリス4-メチル-3-アミノフェニルオキシベンゼン、1,3-ビスアダマンチル-2,4,5-トリス4-アセチル-2-アミノフェニルオキシベンゼン、1,3-ビスアダマンチル-2,4,5-トリス5-フルオロ-2-アミノフェニルオキシベンゼン、1,3-ビスアダマンチル-2,4,5-トリス3-フルオロ-4-アミノフェニルオキシベンゼン、1,3-ビスアダマンチル-2,4,5-トリス4-フルオロ-2-アミノフェニルオキシベンゼン、1,3-ビスアダマンチル-2,4,5-トリス2-フルオロ-5-アミノフェニルオキシベンゼン、1,3-ビスアダマンチル-2,4,5-トリス2-フルオロ-4-アミノフェニルオキシベンゼン、1,3-ビスアダマンチル-2,4,5-トリス4-フルオロ-3-アミノフェニルオキシベンゼン、1,3-ビスアダマンチル-2,4,5-トリス5-クロロ-2-アミノフェニルオキシベンゼン、1,3-ビスアダマンチル-2,4,5-トリス3-クロロ-4-アミノフェニルオキシベンゼン、1,3-ビスアダマンチル-2,4,5-トリス4-クロロ-2-アミノフェニルオキシベンゼン、1,3-ビスアダマンチル-2,4,5-トリス2-クロロ-5-アミノフェニルオキシベンゼン、1,3-ビスアダマンチル-2,4,5-トリス2-クロロ-4-アミノフェニルオキシベンゼン、1,3-ビスアダマンチル-2,4,5-トリス4-クロロ-3-アミノフェニルオキシベンゼン、1,3-ビスアダマンチル-2,4,5-トリス4-ブロモ-3-アミノフェニルオキシベンゼン、1,3-ビスアダマンチル-2,4,5-トリス4-ブロモ-2-アミノフェニルオキシベンゼン、1,3-ビスアダマンチル-2,4,5-トリス2-ヒドロキシ-3-アミノフェニルオキシベンゼン、1,3-ビスアダマンチル-2,4,5-トリス3-ヒドロキシ-4-アミノフェニルオキシベンゼン、1,3-ビスアダマンチル-2,4,5-トリス4-ヒドロキシ-3-アミノフェニルオキシベンゼン、1,3-ビスアダマンチル-2,4,5-トリス2-シアノ-4-アミノフェニルオキシベンゼン、1,3-ビスアダマンチル-2,4,5-トリス4-シアノ-2-アミノフェニルオキシベンゼン、1,3-ビスアダマンチル-2,4,5-トリス2,4-ジアミノフェニルオキシベンゼン、1,5-ビスアダマンチル-2,3,4-トリス2-アミノフェニルオキシベンゼン、1,5-ビスアダマンチル-2,3,4-トリス3-アミノフェニルオキシベンゼン、1,5-ビスアダマンチル-2,3,4-トリス4-アミノフェニルオキシベンゼン、1,5-ビスアダマンチル-2,3,4-トリス3-メチル-4-アミノフェニルオキシベンゼン、1,5-ビスアダマンチル-2,3,4-トリス5-メチル-2-アミノフェニルオキシベンゼン、1,5-ビスアダマンチル-2,3,4-トリス6-メチル-3-アミノフェニルオキシベンゼン、1,5-ビスアダマンチル-2,3,4-トリス2-メチル-3-アミノフェニルオキシベンゼン、1,5-ビスアダマンチル-2,3,4-トリス4-メチル-3-アミノフェニルオキシベンゼン、1,5-ビスアダマンチル-2,3,4-トリス4-アセチル-2-アミノフェニルオキシベンゼン、1,5-ビスアダマンチル-2,3,4-トリス5-フルオロ-2-アミノフェニルオキシベンゼン、1,5-ビスアダマンチル-2,3,4-トリス3-フルオロ-4-アミノフェニルオキシベンゼン、1,5-ビスアダマンチル-2,3,4-トリス4-フルオロ-2-アミノフェニルオキシベンゼン、1,5-ビスアダマンチル-2,3,4-トリス2-フルオロ-5-アミノフェニルオキシベンゼン、1,5-ビスアダマンチル-2,3,4-トリス2-フルオロ-4-アミノフェニルオキシベンゼン、1,5-ビスアダマンチル-2,3,4-トリス4-フルオロ-3-アミノフェニルオキシベンゼン、1,5-ビスアダマンチル-2,3,4-トリス5-クロロ-2-アミノフェニルオキシベンゼン、1,5-ビスアダマンチル-2,3,4-トリス3-クロロ-4-アミノフェニルオキシベンゼン、1,5-ビスアダマンチル-2,3,4-トリス4-クロロ-2-アミノフェニルオキシベンゼン、1,5-ビスアダマンチル-2,3,4-トリス2-クロロ-5-アミノフェニルオキシベンゼン、1,5-ビスアダマンチル-2,3,4-トリス2-クロロ-4-アミノフェニルオキシベンゼン、1,5-ビスアダマンチル-2,3,4-トリス4-クロロ-3-アミノフェニルオキシベンゼン、1,5-ビスアダマンチル-2,3,4-トリス4-ブロモ-3-アミノフェニルオキシベンゼン、1,5-ビスアダマンチル-2,3,4-トリス4-ブロモ-2-アミノフェニルオキシベンゼン、1,5-ビスアダマンチル-2,3,4-トリス2-ヒドロキシ-3-アミノフェニルオキシベンゼン、1,5-ビスアダマンチル-2,3,4-トリス3-ヒドロキシ-4-アミノフェニルオキシベンゼン、1,5-ビスアダマンチル-2,3,4-トリス4-ヒドロキシ-3-アミノフェニルオキシベンゼン、1,5-ビスアダマンチル-2,3,4-トリス2-シアノ-4-アミノフェニルオキシベンゼン、1,5-ビスアダマンチル-2,3,4-トリス4-シアノ-2-アミノフェニルオキシベンゼン、1,5-ビスアダマンチル-2,3,4-トリス2,4-ジアミノフェニルオキシベンゼン、2,4,6-トリスアダマンチル-1,3,5-トリス2-アミノフェニルオキシベンゼン、2,4,6-トリスアダマンチル-1,3,5-トリス3-アミノフェニルオキシベンゼン、2,4,6-トリスアダマンチル-1,3,5-トリス4-アミノフェニルオキシベンゼン、2,4,6-トリスアダマンチル-1,3,5-トリス3-メチル-4-アミノフェニルオキシベンゼン、2,4,6-トリスアダマンチル-1,3,5-トリス5-メチル-2-アミノフェニルオキシベンゼン、2,4,6-トリスアダマンチル-1,3,5-トリス6-メチル-3-アミノフェニルオキシベンゼン、2,4,6-トリスアダマンチル-1,3,5-トリス2-メチル-3-アミノフェニルオキシベンゼン、2,4,6-トリスアダマンチル-1,3,5-トリス4-メチル-3-アミノフェニルオキシベンゼン、2,4,6-トリスアダマンチル-1,3,5-トリス4-アセチル-2-アミノフェニルオキシベンゼン、2,4,6-トリスアダマンチル-1,3,5-トリス5-フルオロ-2-アミノフェニルオキシベンゼン、2,4,6-トリスアダマンチル-1,3,5-トリス3-フルオロ-4-アミノフェニルオキシベンゼン、2,4,6-トリスアダマンチル-1,3,5-トリス4-フルオロ-2-アミノフェニルオキシベンゼン、2,4,6-トリスアダマンチル-1,3,5-トリス2-フルオロ-5-アミノフェニルオキシベンゼン、2,4,6-トリスアダマンチル-1,3,5-トリス2-フルオロ-4-アミノフェニルオキシベンゼン、2,4,6-トリスアダマンチル-1,3,5-トリス4-フルオロ-3-アミノフェニルオキシベンゼン、2,4,6-トリスアダマンチル-1,3,5-トリス5-クロロ-2-アミノフェニルオキシベンゼン、2,4,6-トリスアダマンチル-1,3,5-トリス3-クロロ-4-アミノフェニルオキシベンゼン、2,4,6-トリスアダマンチル-1,3,5-トリス4-クロロ-2-アミノフェニルオキシベンゼン、2,4,6-トリスアダマンチル-1,3,5-トリス2-クロロ-5-アミノフェニルオキシベンゼン、2,4,6-トリスアダマンチル-1,3,5-トリス2-クロロ-4-アミノフェニルオキシベンゼン、2,4,6-トリスアダマンチル-1,3,5-トリス4-クロロ-3-アミノフェニルオキシベンゼン、2,4,6-トリスアダマンチル-1,3,5-トリス4-ブロモ-3-アミノフェニルオキシベンゼン、2,4,6-トリスアダマンチル-1,3,5-トリス4-ブロモ-2-アミノフェニルオキシベンゼン、2,4,6-トリスアダマンチル-1,3,5-トリス2-ヒドロキシ-3-アミノフェニルオキシベンゼン、2,4,6-トリスアダマンチル-1,3,5-トリス3-ヒドロキシ-4-アミノフェニルオキシベンゼン、2,4,6-トリスアダマンチル-1,3,5-トリス4-ヒドロキシ-3-アミノフェニルオキシベンゼン、2,4,6-トリスアダマンチル-1,3,5-トリス2-シアノ-4-アミノフェニルオキシベンゼン、2,4,6-トリスアダマンチル-1,3,5-トリス4-シアノ-2-アミノフェニルオキシベンゼン、2,4,6-トリスアダマンチル-1,3,5-トリス2,4-ジアミノフェニルオキシベンゼン、1,3,6-トリスアダマンチル-2,4,5-トリス2-アミノフェニルオキシベンゼン、1,3,6-トリスアダマンチル-2,4,5-トリス3-アミノフェニルオキシベンゼン、1,3,6-トリスアダマンチル-2,4,5-トリス4-アミノフェニルオキシベンゼン、1,3,6-トリスアダマンチル-2,4,5-トリス3-メチル-4-アミノフェニルオキシベンゼン、1,3,6-トリスアダマンチル-2,4,5-トリス5-メチル-2-アミノフェニルオキシベンゼン、1,3,6-トリスアダマンチル-2,4,5-トリス6-メチル-3-アミノフェニルオキシベンゼン、1,3,6-トリスアダマンチル-2,4,5-トリス2-メチル-3-アミノフェニルオキシベンゼン、1,3,6-トリスアダマンチル-2,4,5-トリス4-メチル-3-アミノフェニルオキシベンゼン、1,3,6-トリスアダマンチル-2,4,5-トリス4-アセチル-2-アミノフェニルオキシベンゼン、1,3,6-トリスアダマンチル-2,4,5-トリス5-フルオロ-2-アミノフェニルオキシベンゼン、1,3,6-トリスアダマンチル-2,4,5-トリス3-フルオロ-4-アミノフェニルオキシベンゼン、1,3,6-トリスアダマンチル-2,4,5-トリス4-フルオロ-2-アミノフェニルオキシベンゼン、1,3,6-トリスアダマンチル-2,4,5-トリス2-フルオロ-5-アミノフェニルオキシベンゼン、1,3,6-トリスアダマンチル-2,4,5-トリス2-フルオロ-4-アミノフェニルオキシベンゼン、1,3,6-トリスアダマンチル-2,4,5-トリス4-フルオロ-3-アミノフェニルオキシベンゼン、1,3,6-トリスアダマンチル-2,4,5-トリス5-クロロ-2-アミノフェニルオキシベンゼン、1,3,6-トリスアダマンチル-2,4,5-トリス3-クロロ-4-アミノフェニルオキシベンゼン、1,3,6-トリスアダマンチル-2,4,5-トリス4-クロロ-2-アミノフェニルオキシベンゼン、1,3,6-トリスアダマンチル-2,4,5-トリス2-クロロ-5-アミノフェニルオキシベンゼン、1,3,6-トリスアダマンチル-2,4,5-トリス2-クロロ-4-アミノフェニルオキシベンゼン、1,3,6-トリスアダマンチル-2,4,5-トリス4-クロロ-3-アミノフェニルオキシベンゼン、1,3,6-トリスアダマンチル-2,4,5-トリス4-ブロモ-3-アミノフェニルオキシベンゼン、1,3,6-トリスアダマンチル-2,4,5-トリス4-ブロモ-2-アミノフェニルオキシベンゼン、1,3,6-トリスアダマンチル-2,4,5-トリス2-ヒドロキシ-3-アミノフェニルオキシベンゼン、1,3,6-トリスアダマンチル-2,4,5-トリス3-ヒドロキシ-4-アミノフェニルオキシベンゼン、1,3,6-トリスアダマンチル-2,4,5-トリス4-ヒドロキシ-3-アミノフェニルオキシベンゼン、1,3,6-トリスアダマンチル-2,4,5-トリス2-シアノ-4-アミノフェニルオキシベンゼン、1,3,6-トリスアダマンチル-2,4,5-トリス4-シアノ-2-アミノフェニルオキシベンゼン、1,3,6-トリスアダマンチル-2,4,5-トリス2,4-ジアミノフェニルオキシベンゼン、4,5,6-トリスアダマンチル-1,2,3-トリス2-アミノフェニルオキシベンゼン、4,5,6-トリスアダマンチル-1,2,3-トリス3-アミノフェニルオキシベンゼン、4,5,6-トリスアダマンチル-1,2,3-トリス4-アミノフェニルオキシベンゼン、4,5,6-トリスアダマンチル-1,2,3-トリス3-メチル-4-アミノフェニルオキシベンゼン、4,5,6-トリスアダマンチル-1,2,3-トリス5-メチル-2-アミノフェニルオキシベンゼン、4,5,6-トリスアダマンチル-1,2,3-トリス6-メチル-3-アミノフェニルオキシベンゼン、4,5,6-トリスアダマンチル-1,2,3-トリス2-メチル-3-アミノフェニルオキシベンゼン、4,5,6-トリスアダマンチル-1,2,3-トリス4-メチル-3-アミノフェニルオキシベンゼン、4,5,6-トリスアダマンチル-1,2,3-トリス4-アセチル-2-アミノフェニルオキシベンゼン、4,5,6-トリスアダマンチル-1,2,3-トリス5-フルオロ-2-アミノフェニルオキシベンゼン、4,5,6-トリスアダマンチル-1,2,3-トリス3-フルオロ-4-アミノフェニルオキシベンゼン、4,5,6-トリスアダマンチル-1,2,3-トリス4-フルオロ-2-アミノフェニルオキシベンゼン、4,5,6-トリスアダマンチル-1,2,3-トリス2-フルオロ-5-アミノフェニルオキシベンゼン、4,5,6-トリスアダマンチル-1,2,3-トリス2-フルオロ-4-アミノフェニルオキシベンゼン、4,5,6-トリスアダマンチル-1,2,3-トリス4-フルオロ-3-アミノフェニルオキシベンゼン、4,5,6-トリスアダマンチル-1,2,3-トリス5-クロロ-2-アミノフェニルオキシベンゼン、4,5,6-トリスアダマンチル-1,2,3-トリス3-クロロ-4-アミノフェニルオキシベンゼン、4,5,6-トリスアダマンチル-1,2,3-トリス4-クロロ-2-アミノフェニルオキシベンゼン、4,5,6-トリスアダマンチル-1,2,3-トリス2-クロロ-5-アミノフェニルオキシベンゼン、4,5,6-トリスアダマンチル-1,2,3-トリス2-クロロ-4-アミノフェニルオキシベンゼン、4,5,6-トリスアダマンチル-1,2,3-トリス4-クロロ-3-アミノフェニルオキシベンゼン、4,5,6-トリスアダマンチル-1,2,3-トリス4-ブロモ-3-アミノフェニルオキシベンゼン、4,5,6-トリスアダマンチル-1,2,3-トリス4-ブロモ-2-アミノフェニルオキシベンゼン、4,5,6-トリスアダマンチル-1,2,3-トリス2-ヒドロキシ-3-アミノフェニルオキシベンゼン、4,5,6-トリスアダマンチル-1,2,3-トリス3-ヒドロキシ-4-アミノフェニルオキシベンゼン、4,5,6-トリスアダマンチル-1,2,3-トリス4-ヒドロキシ-3-アミノフェニルオキシベンゼン、4,5,6-トリスアダマンチル-1,2,3-トリス2-シアノ-4-アミノフェニルオキシベンゼン、4,5,6-トリスアダマンチル-1,2,3-トリス4-シアノ-2-アミノフェニルオキシベンゼン、4,5,6-トリスアダマンチル-1,2,3-トリス2,4-ジアミノフェニルオキシベンゼン等が挙げられる。アダマンタン誘導体は、好ましくは式IIで表される。式中、Ad、R1,R2及びb,d~eは、式Iと同じである。次に上記のアダマンタン誘導体の製造方法について説明する。式Iで表わされるアダマンタン誘導体は、対応する下記式IIIで表わされるニトロ化合物であるアダマンタン誘導体を還元処理して製造することができる。還元処理については特に制限はなく、従来公知の方法を採用することができるが、式IIIで表わされるアダマンタン誘導体を溶媒中、還元触媒の存在下で水素ガス等の還元剤により還元する方法を好ましく採用することができる。溶媒としては、例えばメタノール、エタノール、プロパノール、ブタノール等のアルコール系溶媒、ジエチルエーテル、テトラヒドロフラン、ジオキサン等のエーテル系溶媒、ヘキサン、ヘプタン、オクタン等の脂肪族炭化水素系溶媒、ベンゼン、トルエン、キシレン等の芳香族炭化水素系溶媒等が挙げられる。これらの溶媒は、一種を単独で用いてもよく、二種以上を混合して用いてもよい。還元触媒としては、例えばパラジウム/カーボンPd/C触媒や、ニッケルや白金等の金属触媒をアルミナ、シリカ、ゼオライト、ZSM-5、MCM-41等の担体に担持させたもの等を用いることができる。還元剤としては、通常水素ガスが用いられる。還元処理の反応条件として、反応温度は通常-78~100°C、好ましくは0°C~室温であり、反応圧力は通常0.1~10MPa、好ましくは常圧、反応時間は通常1~48時間、好ましくは10~30時間である。反応温度が低すぎる場合、反応の進行が遅いため長時間を必要とし、反応温度が高すぎる場合、過水添反応等の副反応が進行するおそれがある。また、圧力が10MPa越であると特殊な反応容器を必要とするため好ましくない。このように反応温度、反応圧力を設定することで、上記の時間内で反応を完結することができる。原料濃度としては特に制限はなく、飽和溶解度以下であればよく、通常0.1~2.0モル/リットルである。0.1モル/リットル未満では生産性が低く非効率的になるおそれがあり、2.0モル/リットル超では、反応時の温度上昇が激しく反応の制御が困難になるおそれがある。式IIIで表わされるアダマンタン誘導体は、対応する式IVで表されるアダマンタン誘導体と式Vで表されるニトロベンゼン誘導体を、溶媒中アルカリ存在下で反応させて製造することができる。Ad、R1、R2及びa~eは、式IIIと同じである。Xはハロゲン原子を示す。Xは好ましくは臭素原子である。アルカリは特に制限されず、有機、無機いずれも使用することができる。例えば、ナトリウムアミド、トリエチルアミン、トリブチルアミン、トリオクチルアミン、ピリジン、N、N-ジメチルアニリン、1,5-ジアザビシクロ[4,3,0]ノネン-5DBN、1,8-ジアザビシクロ[5,4,0]ウンデセン-7DBU、水酸化ナトリウム、水酸化カリウム、水素化ナトリウム、炭酸カリウム、燐酸カリウム、酸化銀、ナトリウムメトキシド、カリウムt-ブトキシド等が挙げられる。溶媒は特に制限されない。例えばメタノール、エタノール、プロパノール、ブタノール等のアルコール系溶媒、ジエチルエーテル、テトラヒドロフラン、ジオキサン等のエーテル系溶媒、ヘキサン、ヘプタン、オクタン等の脂肪族炭化水素系溶媒、ベンゼン、トルエン、キシレン等の芳香族炭化水素系溶媒、四塩化炭素、1,2-ジクロロエタン、クロロホルム等のハロゲン系溶媒、N,N-ジメチルホルムアミドDMF、N,N-ジメチルホルムアミドDMSO、N-メチルピロリドンNMP、γ-ブチロラクトンGBL等が挙げられる。これらの溶媒は、一種を単独で用いてもよく、二種以上を混合して用いてもよい。原料濃度は特に制限はないが、飽和溶解度以下であればよく、通常0.1~2.0モル/リットルである。反応温度は通常0~250°Cであり、望ましくは50~200°Cである。温度が低すぎる場合、反応速度が低下し反応時間が長くなる場合がある。温度が高すぎる場合、副反応が増加するおそれがある。圧力は絶対圧力で通常0.01~10MPaであり、望ましくは常圧~1MPaである。圧力が高すぎる場合は、特別な装置が必要となり経済的でない。反応時間は通常1~24時間であり、望ましくは2~12時間である。エポキシ樹脂としては、架橋ネットワーク化前のプレポリマーを用いることができる。公知のエポキシ樹脂を混合してもよい。混合使用できるエポキシ樹脂としては、例えば、ビスフェノールA型エポキシ樹脂、ビスフェノールF型エポキシ樹脂、ビスフェノールS型エポキシ樹脂ビスフェノールAジグリシジルエーテル、ビスフェノールADジグリシジルエーテル、ビスフェノールSジグリシジルエーテル、ビスフェノールFジグリシジルエーテル、ビスフェノールGジグリシジルエーテル、テトラメチルビスフェノールAジグリシジルエーテル、ビスフェノールヘキサフルオロアセトンジグリシジルエーテル、ビスフェノールCジグリシジルエーテル等、フェノールノボラック型エポキシ樹脂やクレゾールノボラック型エポキシ樹脂等のノボラック型エポキシ樹脂、3,4-エポキシシクロヘキシルメチル-3,4-エポキシシクロヘキシルカルボキシレート等の脂環式エポキシ樹脂、トリグリシジルイソシアヌレート、ヒダントインエポキシ樹脂等の含窒素環エポキシ樹脂、水添ビスフェノールA型エポキシ樹脂、脂肪族系エポキシ樹脂、低吸水率硬化体タイプの主流であるビフェニル型エポキシ樹脂、ジシクロ環型エポキシ樹脂、ナフタレン型エポキシ樹脂、トリメチロールプロパンポリグリシジルエーテル、グリセロールポリグリシジルエーテル、ペンタエリスリトールポリグリシジルエーテル等の多官能エポキシ樹脂、ビスフェノールAF型エポキシ樹脂等の含フッ素エポキシ樹脂、メタアクリル酸グリシジルエステル等が挙げられる。これらは単独で使用してもよく、二種以上を併用してもよい。上記エポキシ樹脂は、常温で固形でも液状でもよいが、一般に、使用するエポキシ樹脂の平均エポキシ当量は、100~2000程度のものが好ましい。エポキシ当量が100以上であると、樹脂組成物の硬化物が脆くならず適度の強度が得られる。また、エポキシ当量が2000以下であると、その硬化体のガラス転移温度Tgが低くならず適度なものとなる。このエポキシ樹脂は、式Iで表されるアダマンタン誘導体との合計量に対して、通常70~30質量、好ましくは60~40質量の割合で用いられる。本発明の樹脂組成物には、硬化物の機械強度や樹脂組成物の溶解性、作業性等の最適化のために、他の公知の硬化剤を混合してもよい。硬化剤としては、カチオン重合開始剤、酸無水物系硬化剤、フェノール系硬化剤及びアミン系硬化剤から選ばれる少なくとも一種が挙げられる。硬化剤の含有量は、上記アダマンタン誘導体とエポキシ樹脂との混合物以下、硬化性化合物と称するに対して、0.01~5.0質量であることが好ましく、より好ましくは、0.1~3.0質量である。硬化剤の含有量を上記範囲とすることにより、樹脂組成物の硬化が円滑に進み、また、得られる硬化物の光学的特性等が優れている。カチオン重合開始剤としては、熱あるいは紫外線によりエポキシ基と反応するものであれば特に制限はないが、例えば、p-メトキシベンゼンジアゾニウムヘキサフルオロホスフェート等の芳香族ジアゾニウム塩、トリフェニルスルホニウムヘキサフルオロホスフェート等の芳香族スルホニウム塩、ジフェニルヨードニウムヘキサフルオロホスフェート等の芳香族ヨードニウム塩、芳香族ヨードシル塩、芳香族スルホキソニウム塩、メタロセン化合物等が挙げられる。中でも、トリフェニルスルホニウムヘキサフルオロホスフェート等の芳香族スルホニウム塩、ジフェニルヨードニウムヘキサフルオロホスフェート等の芳香族ヨードニウム塩が好ましい。酸無水物系硬化剤としては、例えば、無水フタル酸、無水マレイン酸、無水トリメリット酸、無水ピロメリット酸、ヘキサヒドロ無水フタル酸、テトラヒドロ無水フタル酸、無水メチルナジック酸、無水ナジック酸、無水グルタル酸、メチルヘキサヒドロ無水フタル酸、メチルテトラヒドロ無水フタル酸等が挙げられる。中でも、ヘキサヒドロ無水フタル酸、テトラヒドロ無水フタル酸、メチルヘキサヒドロ無水フタル酸、メチルテトラヒドロ無水フタル酸が好ましい。フェノール系硬化剤としては、例えば、フェノールノボラック樹脂、クレゾールノボラック樹脂、ビスフェノールAノボラック樹脂、トリアジン変性フェノールノボラック樹脂等が挙げられる。アミン系硬化剤としては、例えば、ジシアンジアミドや、m-フェニレンジアミン、4,4’-ジアミノジフェニルメタン、4,4’-ジアミノジフェニルスルホン、m-キシリレンジアミン等の芳香族ジアミン等が挙げられる。これらの硬化剤は2種以上を併用してもよい。これらの硬化剤の中では、特に硬化物の透明性等の物性の点から、光半導体用封止剤には酸無水物系硬化剤が好適であり、中でも、ヘキサヒドロ無水フタル酸、テトラヒドロ無水フタル酸、メチルヘキサヒドロ無水フタル酸、メチルテトラヒドロ無水フタル酸が最適である。また、本発明の樹脂組成物には必要に応じて、従来から用いられている公知の各種添加剤を適宜配合してもよい。添加材としては例えば、硬化促進剤、劣化防止剤、変性剤、シランカップリング剤、脱泡剤、無機粉末、溶剤、レべリング剤、離型剤、染料、顔料等が挙げられる。硬化促進剤は特に限定されるものではなく、例えば1,8-ジアザ-ビシクロ5,4,0ウンデセン-7、トリエチレンジアミン、トリス2,4,6-ジメチルアミノメチルフェノール等の3級アミン類、2-エチル-4-メチルイミダゾール、2-メチルイミダゾール等のイミダゾール類、トリフェニルホスフィン、テトラフェニルホスホニウムブロマイド、テトラフェニルホスホニウムテトラフェニルボレート、テトラ-n-ブチルホスホニウム-o,o-ジエチルホスホロジチオエート等のリン化合物、4級アンモニウム塩、有機金属塩類、及びこれらの誘導体等が挙げられる。これらは単独で使用してもよく、併用してもよい。この中でも3級アミン類、イミダゾール類、リン化合物を用いることが好ましい。硬化促進剤の含有率は、上記硬化性化合物に対して、0.01~8.0質量であることが好ましく、より好ましくは0.1~3.0質量である。硬化促進剤の含有率を上記範囲とすることにより、充分な硬化促進効果を得られ、また得られる硬化物に変色が見られない。劣化防止剤は、硬化物の耐熱性や透明性等を保持するために添加される。この劣化防止剤としては、例えばフェノール系化合物、アミン系化合物、有機硫黄系化合物、リン系化合物等の従来から公知の劣化防止剤が挙げられる。フェノール系化合物としては、イルガノクス1010Irganox1010、チバスペシャリティケミカルズ社、商標、イルガノクス1076Irganox1076、チバスペシャリティケミカルズ社、商標、イルガノクス1330Irganox1330、チバスペシャリティケミカルズ社、商標、イルガノクス3114Irganox3114、チバスペシャリティケミカルズ社、商標、イルガノクス3125Irganox3125、チバスペシャリティケミカルズ社、商標、イルガノクス3790Irganox3790、チバスペシャリティケミカルズ社、商標、BHT、シアノクス1790Cyanox1790、サイアナミド社、商標、スミライザーGA-80SumilizerGA-80、住友化学社、商標等の市販品を挙げることができる。アミン系化合物としては、イルガスタブFS042チバスペシャリティケミカルズ社、商標、GENOXEPクロンプトン社、商標、化合物名;ジアルキル-N-メチルアミンオキサイド等、さらにはヒンダードアミン系である旭電化社製のADKSTABLA-52、LA-57、LA-62、LA-63、LA-67、LA-68、LA-77、LA-82、LA-87、LA-94、CSC社製のTinuvin123、144、440、662、Chimassorb2020、119、944、Hoechst社製のHostavinN30、Cytec社製のCyasorbUV-3346、UV-3526、GLC社製のUval299、Clariant社製のSanduvorPR-31等を挙げることができる。有機硫黄系化合物としては、DSTPヨシトミ吉富社、商標、DLTPヨシトミ吉富社、商標、DLTOIB吉富社、商標、DMTPヨシトミ吉富社、商標、Seenox412Sシプロ化成社、商標、Cyanox1212サイアナミド社、商標等の市販品を挙げることができる。リン系化合物としては、例えば、トリオクチルホスファイト、トリラウリルホスファイト、トリストリデシルホスファイト、トリスイソデシルホスファイト、フェニルジイソオクチルホスファイト、フェニルジイソデシルホスファイト、フェニルジトリデシルホスファイト、ジフェニルイソオクチルホスファイト、ジフェニルイソデシルホスファイト、ジフェニルトリデシルホスファイト、トリフェニルホスファイト、トリスノニルフェニルホスファイト、トリス2,4-ジ-t-ブチルフェニルホスファイト、トリスブトキシエチルホスファイト、テトラトリデシル-4,4’-ブチリデンビス3-メチル-6-t-ブチルフェノ-ル-ジホスファイト、4,4’-イソプロピリデン-ジフェノールアルキルホスファイトただし、アルキルは炭素数12~15程度、4,4’-イソプロピリデンビス2-t-ブチルフェノールジノニルフェニルホスファイト、トリスビフェニルホスファイト、テトラトリデシル-1,1,3-トリス2-メチル-5-t-ブチル-4-ヒドロキシフェニルブタンジホスファイト、トリス3,5-ジ-t-ブチル-4-ヒドロキシフェニルホスファイト、水素化-4,4’-イソプロピリデンジフェノールポリホスファイト、ビスオクチルフェニルビス[4,4’-ブチリデンビス3-メチル-6-t-ブチルフェノール]1,6-ヘキサンジオールジホスファイト、ヘキサトリデシル-1,1,3-トリス2-メチル-4-ヒドロキシ-5-t-ブチルフェノールジホスファイト、トリス[4,4’-イソプロピリデンビス2-t-ブチルフェノール]ホスファイト、トリス1,3-ジステアロイルオキシイソプロピルホスファイト、9,10-ジヒドロ-9-ホスファフェナンスレン-10-オキシド、テトラキス2,4-ジ-t-ブチルフェニル-4,4’-ビフェニレンジホスホナイト、ジステアリルペンタエリスリトールジホスファイト、ジノニルフェニルペンタエリスリトールジホスファイト、フェニル4,4’-イソプロピリデンジフェノールペンタエリスリトールジホスファイト、ビス2,4-ジ-t-ブチルフェニルペンタエリスリトールジホスファイト、ビス2,6-ジ-t-ブチル-4-メチルフェニルペンタエリスリトールジホスファイト及びフェニルビスフェノール-A-ペンタエリスリトールジホスファイト等が挙げられる。この中で、トリス2,4-ジ-t-ブチルフェニルホスファイト、トリスノニルフェニルホスファイト及びテトラキス2,4-ジ-t-ブチルフェニル-4,4’-ビフェニレンジホスファイトが好ましく、特にトリス2,4-ジ-t-ブチルフェニルホスファイトが好適である。変性剤としては例えば、グリコール類、シリコーン類、アルコール類等の従来から公知の変性剤が挙げられる。シランカップリング剤としては、例えば、シラン系カップリング剤、チタネート系カップリング剤等の、従来から公知のシランカップリング剤が挙げられる。脱泡剤としては、例えば、シリコーン系脱泡剤等の、従来から公知の脱泡剤が挙げられる。無機粉末としては、用途に応じて粒径が数nm~10μm程度のものが使用でき、例えば、ガラス粉末、シリカ粉末、チタニア、酸化亜鉛、アルミナ等の公知の無機粉末が挙げられる。溶剤としては、アダマンタン誘導体又はアダマンタン誘導体とエポキシ樹脂が粉末の場合や、コーティングの希釈溶剤として、トルエンやキシレン等の芳香族系溶剤やメチルエチルケトン、メチルイソブチルケトン、シクロヘキサノン等のケトン系溶剤等が使用可能である。本発明の硬化物は、上記の樹脂組成物から得られる。上記のアダマンタン誘導体はエポキシ樹脂を硬化させる際に硬化剤として働く。本発明の樹脂組成物の硬化方法としては、例えば、必要に応じて各種添加剤を混合した組成物を、成型する金型樹脂金型へ注入、あるいはコーティングにより所望の形状にした後に、加熱あるいは紫外線等の活性エネルギー線照射等で光硬化する方法を用いることができる。硬化温度は通常0~250°C程度であり、好ましくは25~180°Cである。0°C以上とすることにより硬化不良となることがなく、250°C以下とすることにより着色等を生じることがなくなる。硬化時間は、使用するアダマンタン誘導体又はアダマンタン誘導体とエポキシ樹脂、硬化剤、促進剤並びにその他の添加剤によって異なるが、0.5~6時間が好ましい。紫外線の照射強度は、通常500~5000mJ/cm2程度、好ましくは1000~4000mJ/cm2である。紫外線照射後に後加熱を行ってもよく、25~180°C程度で0.5~12時間程度行うことが好ましい。成形方法としては射出成形、ブロー成形、プレス成形等が挙げられ、特に限定されるものではない。本発明の樹脂組成物及び硬化物は液晶シール剤、光半導体用封止剤、電子回路用封止剤、プリント回路基板形成用レジスト材料、ソルダーレジスト、光学記録材料、ディスプレイ保護膜、プリント配線板プリプレグ等に好適に用いられる。合成例12,4-ビス1-アダマンチル-1,5-ジヒドロキシベンゼンの合成還流冷却管、攪拌機、温度計及び窒素導入管を備え付けた500mLの4つ口フラスコに1-アダマンタノール28.1g、p-トルエンスルホン酸一水和物15.84g及びヘプタン300mlを仕込み、窒素置換した。そこにレゾルシノール9.9gを加えた。これを100°Cのオイルバスに入れ、1時間加熱攪拌した。反応液を冷却後、固形分をろ過して集めた。これを減圧乾燥させた後、メタノール水溶液で再結晶させ、2,4-ビス1-アダマンチル-1,5-ジヒドロキシベンゼンを得た収率86、LC液体クロマトグラフィ純度99.7、融点146°C。合成例22,4-ビス1-アダマンチル-1,5-ビス4-ニトロフェニルオキシベンゼンの合成還流冷却器、攪拌機、温度計を備えた1L四つ口フラスコに、合成例1で得られた2,4-ビス1-アダマンチル-1,5-ジヒドロキシベンゼン37.86g分子量378.55:100mmol、N,N-ジメチルホルムアミド400mL、4-ブロモニトロベンゼン50.50g分子量202.01:250mmol及び炭酸カリウム分子量138.21:200mmolを投入し、オイルバスにて140°Cに昇温した。6時間後加熱を停止、冷却後、固形物をろ過した。ろ液を3L分液ロートに移し、トルエン1200mL、純水400mL、飽和食塩水400mLを投入し、よく攪拌した後、有機層を分液した。エバポレーションにてトルエンを留去後、得られた粗体にメタノール300mLを加え、得られた懸濁液をよく攪拌した。固形物をろ過し、乾燥することで目的の2,4-ビス1-アダマンチル-1,5-ビス4-ニトロフェニルオキシベンゼン50.0g分子量620.73:収率80.6を得た。核磁気共鳴分光法NMRにより核磁気共鳴スペクトル溶媒:CDCl3日本電子株式会社製JNM-ECA500を測定した。結果を以下に示す。1H-NMR500MHz:1.57~2.06m,30H,6.37s,1H,6.97d,J=9.2Hz,4H,7.43s,1H,8.18d,J=9.2Hz,4H13C-NMR126MHz:28.93,36.83,37.20,41.38,115.01,117.20,126.14,127.20,138.84,142.74,152.15,163.19合成例32,4-ビス1-アダマンチル-1,5-ビス4-アミノフェニルオキシベンゼンの合成還流冷却器、攪拌機、温度計を取り付けた1Lガラス製反応容器に合成例2で得られた2,4-ビス1-アダマンチル-1,5-ビス4-ニトロフェニルオキシベンゼン31.0g50mmol、エタノール310mL、トルエン310mL及び10wtPd/C触媒1.55gを投入した後、窒素で置換した。その後、室温で液相部に水素ガスを吹き込み、反応を開始した。20時間後、水素ガスを窒素ガスに切り替え、ガス置換を行ったのち、セライトを用いて、10wtPd/C触媒をろ過した。ろ液に純水310mLを加え、攪拌静置後、有機層を分液した。有機層を乾燥後、溶媒を減圧留去することで、目的の2,4-ビス1-アダマンチル-1,5-ビス4-アミノフェニルオキシベンゼン26.6g分子量560.77、収率95、LC純度95が得られた。核磁気共鳴分光法NMRにより核磁気共鳴スペクトル溶媒:CDCl3日本電子株式会社製JNM-ECA500を測定した。結果を以下に示す。1H-NMR500MHz:1.73~2.13m,30H,6.24s,1H,6.67m,4H,6.70m,4H,7.21s,1H13C-NMR126MHz:29.21,36.88,37.12,41.32,111.26,116.31,119.36,125.25,134.69,141.37,150.29,154.79実施例1樹脂組成物の作製と評価ビスフェノールタイプのエポキシ樹脂エポキシ当量1905gに、合成例3で得られた2,4-ビス1-アダマンチル-1,5-ビス4-アミノフェニルオキシベンゼン4.21gを混ぜ、組成液を調製した。得られた組成液について以下の評価をした。結果を表1に示す。1反応性試験示唆走査熱量測定DSCにて、昇温速度5°C/分で、硬化発熱の立ち上がりの温度、最大発熱温度を測定した。2保存安定性試験硬化する時間又は日数を調べた。硬化した時は、ガラス棒でつついた時に、組成液に刺さらなかった時とした。比較例1樹脂組成物の作製と評価ビスフェノールタイプのエポキシ樹脂エポキシ当量1905gに、メタフェニレンジアミン0.89gを混ぜ、組成液を調製した。実施例1と同様に評価した。結果を表1に示す。比較例2ビスフェノールタイプのエポキシ樹脂エポキシ当量1905gに、1,3-ビス3-アミノ-4-ヒドロキシフェニルアダマンタン2.37gを混ぜ、組成液を調製した。実施例1と同様に評価した。結果を表1に示す。"